FR 3064193 A1 20180928 FR 1752334 A 20170321 1 PROCÉDÉ DE PRÉPARATION DE CAPSULES AVEC DES PROPRIÉTÉS DE RÉTENTION AMÉLIORÉES ET CAPSULES OBTENUES La présente invention a pour objet un procédé de préparation de capsules avec des propriétés de rétention améliorées. Elle a également pour objet les capsules telles qu'obtenues ainsi que des compositions les contenant. De nombreux composés, appelés principes actifs, sont ajoutés aux produits io formulés afin de leur conférer des propriétés d'application intéressantes ou augmenter leurs performances. Cependant dans de nombreux cas, ces substances réagissent négativement avec d'autres composants du produit formulé, ce qui entraine des conséquences néfastes sur la stabilité ainsi qu'une diminution des performances. 15 L'encapsulation des principes actifs représente un moyen très intéressant pour pallier à la limitation de performance ou de stabilité des produits formulés qui les contiennent tout en bénéficiant de l'effet du principe actif au moment de l'utilisation du produit formulé. Pour isoler complètement les principes actifs du milieu qui les contient, il est 20 cependant nécessaire de conférer aux capsules des propriétés de rétention des principes actifs sur des durées allant jusqu'à plusieurs années. De très nombreuses capsules ont été développées afin d'isoler des principes actifs dans les produits formulés. Ces capsules résultent de procédés de fabrication 25 tels que l'atomisation (spray-drying), la polymérisation interfaciale, la précipitation interfaciale ou l'évaporation de solvant parmi de nombreux autres. Les propriétés de rétention de ces capsules se révèlent souvent limitées, ce qui résulte à court terme en la fuite des principes actifs vers l'extérieur des capsules. Il existe donc un besoin technique d'amélioration des propriétés de rétention 30 des capsules présentes dans les produits formulés. La présente invention a donc pour but de fournir un procédé permettant d'encapsuler des principes actifs en évitant les problèmes susmentionnés de fuite desdits principes actifs. 35 La présente invention a également pour but de fournir des capsules contenant au moins un principe actif et présentant d'excellentes propriétés de rétention. 3064193 2 Ainsi, la présente invention concerne un procédé de préparation de microcapsules solides, lesdites microcapsules solides comprenant notamment un coeur contenant au moins un actif et une enveloppe solide encapsulant totalement à 5 sa périphérie ledit coeur, ladite enveloppe solide comprenant des pores de taille inférieure à 1 nm, ledit procédé comprenant les étapes suivantes : a) l'addition sous agitation d'une composition C1, comprenant au moins un actif, dans une composition polymérique C2, les compositions Cl et C2 n'étant pas io miscibles l'une dans l'autre, la composition C2 comprenant au moins un monomère ou polymère de poids moléculaire moyen inférieur à 5 000 g.mo1-1, au moins un agent réticulant de poids moléculaire moyen inférieur à 5 000 g.mo1-1, et éventuellement au moins un photoinitiateur de poids moléculaire moyen inférieur à 5 000 g.mo1-1 15 ou un catalyseur de réticulation de poids moléculaire moyen inférieur à 5 000 g.mo1-1, la viscosité de la composition C2 étant comprise entre 500 mPa.s et 100 000 mPa.s à 25°C, et étant de préférence supérbure à la viscosité de la composition C1, 20 ce par quoi on obtient une émulsion (El ) comprenant des gouttes de composition Cl dispersées dans la composition C2 ; b) l'addition sous agitation de l'émulsion (El ) dans une composition C3, les compositions C2 et C3 n'étant pas miscibles l'une dans l'autre, la viscosité de la composition C3 étant comprise entre 500 mPa.s et 25 100 000 mPa.s à 25°C, et étant de préférence supérbure à la viscosité de l'émulsion (El ), ce par quoi on obtient une émulsion double (E2) comprenant des gouttes dispersées dans la composition C3 ; c) l'application d'un cisaillement à l'émulsion (E2), 30 ce par quoi on obtient une émulsion double (E3) comprenant des gouttes de taille contrôlée dispersées dans la composition C3 ; et d) la polymérisation de la composition C2, ce par quoi on obtient des microcapsules solides dispersées dans la composition C3. 35 Le procédé de l'invention permet donc de préparer des microcapsules solides comprenant un coeur et une enveloppe solide encapsulant totalement à sa 3064193 3 périphérie le coeur, dans laquelle le coeur est une composition Cl comprenant au moins un actif. De préférence, les microcapsules solides obtenues par le procédé de l'invention sont formées d'un coeur contenant au moins un actif (composition C1) et 5 une enveloppe solide (obtenue de la composition C2) encapsulant totalement à sa périphérie ledit coeur, ladite enveloppe solide comprenant des pores de taille inférieure à 1 nm. Les capsules ainsi obtenues par ce procédé présentent d'excellentes io capacités de rétention. Ce niveau de performance est atteint grâce au matériau d'enveloppe des capsules dont la taille des pores est de préférence inférieure à 1 nm, de telle que sorte que la diffusion de tout composé de taille moléculaire supérieure à 1 nm est très fortement ralentie si ce n'est complètement stoppée. 15 Ce résultat est obtenu grâce au contrôle d'un ou plusieurs paramètres comme décrit plus loin, comme le ratio de matériau coeur / enveloppe des capsules (ratio C1/02 ci-dessous), la concentration d'agent réticulant dans le matériau, le nombre d'extrémités réactives par monomère ou polymère/oligomère, la longueur des monomères ou polymères/oligomères et/ou l'absence de matériaux inertes dans le 20 matériau d'enveloppe tels que des solvants ou des oligomères ou polymères non réactifs. Le procédé de l'invention présente en outre l'avantage de ne pas nécessiter l'utilisation de tensioactifs ou d'émulsifiants qui pourraient accélérer et rendre incontrôlée la libération des principes actifs vers l'extérieur de la capsule ; et/ou 25 réagir avec les composants du produit formulé dans lequel les capsules sont destinées à être incorporées. Le procédé de l'invention consiste à réaliser une double émulsion composée de gouttelettes contenant au moins un actif, enveloppées d'une phase liquide 30 réticulable. Ces doubles gouttes sont ensuite rendues monodisperses en taille avant d'être transformées par réticulation ou polymérisation en capsules rigides. La préparation implique 4 étapes décrites ci-après de façon détaillée. 3064193 4 Etape a) L'étape a) du procédé selon l'invention consiste à préparer une première émulsion (El). 5 La première émulsion consiste en une dispersion de gouttelettes de la composition Cl (contenant au moins un actif) dans une composition polymérique C2 immiscible avec C1, créée par addition goutte à goutte de Cl dans C2 sous agitation. io Pendant l'étape a), une composition Cl est ajoutée à une composition polymérique réticulable C2, cette étape étant effectuée sous agitation, ce qui signifie que la composition C2 est agitée, typiquement de façon mécanique, tandis que la composition Cl est ajoutée, et ce afin d'émulsifier le mélange des compositions Cl et C2. 15 L'addition de la composition Cl dans la composition C2 est typiquement effectuée goutte à goutte. Pendant l'étape a), la composition Cl est à une température comprise entre 000 et 100°C, de préférence entre 10°C et 80°C, qiréférentiellement entre 15°C et 60°C. Pendant l'étape a), la composition C2 est à Lne température comprise entre 20 0°C et 100°C, de préférence entre 10°C et 80°C, qiréférentiellement entre 15°C et 60°C. Dans les conditions d'addition de l'étape a), les compositions Cl et C2 ne sont pas miscibles l'une dans l'autre, ce qui signifie que la quantité (en poids) de la 25 composition Cl capable d'être solubilisée dans la composition C2 est inférieure ou égale à 5%, de préférence inférieure à 1%, et préférentiellement inférieure à 0,5%, par rapport au poids total de composition C2, et que la quantité (en poids) de la composition C2 capable d'être solubilisée dans la composition Cl est inférieure ou égale à 5%, de préférence inférieure à 1%, et préférentiellement inférieure à 0,5%, 30 par rapport au poids total de composition C1. Ainsi, lorsque la composition Cl entre en contact avec la composition C2 sous agitation, celle-ci est dispersée sous la forme de gouttes, dites gouttes simples. L'immiscibilité entre les compositions Cl et C2 permet également d'éviter la 35 migration de l'actif de la composition Cl vers la composition C2. 3064193 5 La composition C2 est agitée de manière à former une émulsion comprenant des gouttes de composition Cl dispersées dans la composition C2. Cette émulsion est aussi appelée « émulsion simple » ou émulsion Cl -dans-C2. Pour mettre en oeuvre l'étape a), on peut utiliser tout type d'agitateur 5 usuellement utilisé pour former des émulsions, comme par exemple un agitateur mécanique à pâles, un émulseur statique, un homogénéisateur à ultrasons, un homogénéisateur à membrane, un homogénéisateur à haute pression, un moulin colloïdal, un disperseur à haut pouvoir de cisaillement ou un homogénéisateur à haute vitesse. Composition Cl La composition Cl comprend au moins un actif A. Cette composition Cl sert de véhicule à l'actif A dans le procédé de l'invention, au sein des gouttes formées lors du procédé de l'invention et des capsules solides obtenues. Selon une première variante du procédé de l'invention, la composition Cl est monophasique, c'est-à-dire qu'il s'agit de l'actif A pur ou bien d'une solution comprenant l'actif A sous forme solubilisée. Selon un mode de réalisation, l'actif est solubilisé dans la composition C1. Selon cette variante, la composition Cl consiste typiquement en une solution de l'actif A dans une solution aqueuse, ou un solvant organique, ou un mélange de solvants organiques, l'actif A étant présent selon une teneur massique comprise de 1% à 99%, par rapport à la masse totale de la composition C1. L'actif A peut être présent selon une teneur massique comprise de 5% à 95%, de 10% à 90%, de 20% à 80%, de 30% à 70%, ou de 40% à 60%, par rapport à la masse totale de la composition C1. Selon un mode de réalisation, la composition Cl consiste en l'actif A. Selon un autre mode de réalisation de l'invention, la composition Cl est une composition biphasique, ce qui signifie que l'actif est dispersé, soit sous forme liquide soit sous forme solide, dans la composition Cl et n'est pas totalement solubilisé dans ladite composition C1. Selon un mode de réalisation, l'actif est dispersé sous la forme de particules solides dans la composition C1. Selon ce mode de réalisation, la composition Cl peut consister en une dispersion de particules solides de l'actif dans un solvant organique ou dans un mélange de solvants organiques. 3064193 6 Selon ce mode de réalisation, la composition Cl peut consister en une dispersion de particules solides de l'actif dans une phase aqueuse, qui comprend de l'eau et éventuellement des solvants organiques hydrophiles. 5 L'actif utilisé est par exemple : un réticulant, un durcisseur, un catalyseur organique ou métallique (tel qu'un complexe organométallique ou inorganométallique de platine, de palladium, de titane, de molybdène, de cuivre, de zinc) utilisé pour polymériser des formulations de polymère, d'élastomère, de caoutchouc, de peinture, d'adhésif, io de joint, de mortier, de vernis ou de revêtement ; un colorant ou un pigment destiné aux formulations d'élastomères, de peinture, de revêtement, d'adhésif, de joint, de mortier, ou de papier ; un parfum (au sens de la liste de molécule établie par l'International Fragrance Association (IFRA) et disponible sur le site internet www.ifraorg.org) destiné 15 aux produits de détergence comme les lessives, aux produits de soin de la maison, aux produits cosmétiques et de soin de la personne, aux textiles, aux peintures, aux revêtements ; un arôme, une vitamine, un acide aminé, une protéine, un lipide, un probiotique, un antioxydant, un correcteur de pH, un préservateur pour les 20 composés alimentaires et l'alimentation animale ; un adoucissant, un conditionnant pour les produits de détergence, les lessives, les cosmétiques et les produits de soin de la personne. A ce titre, les actifs utilisables sont par exemple énumérés dans les brevets US 6 335 315 et US 5 877 145 ; 25 un agent anti altération de couleur (tel qu'un dérivé d'ammonium), un agent antimousse (tel qu'un éthoxylate d'alcool, un sulfonate d'alkylbenzène, un éthoxylate de polyéthylène, un alkyléthoxysulfate ou alkylsulfate) destiné aux produits de détergence et aux lessives et aux produits de soin de la maison ; un agent azurant, aussi appelé activateur de couleur (tel qu'un dérivé de 30 stilbène, un dérivé de coumarine, un dérivé de pyrazoline, un dérivé de benzoxazole ou un dérivé de naphtalimide) destiné aux produits de détergence, aux lessives, aux cosmétiques et aux produits de soin de la personne ; un composé biologiquement actif tel qu'une enzyme, une vitamine, une 35 protéine, un extrait végétal, un agent émollient, un agent désinfectant, un agent antibactérien, un agent anti-UV, un médicament destiné aux produits 3064193 7 cosmétiques et de soin de la personne, aux textiles. Parmi ces composés biologiquement actifs on peut citer : les vitamines A, B, C, D et E, l'acide para aminobenzoïque, les acides alpha hydroxyles (comme l'acide glycolique, l'acide lactique, l'acide malique, l'acide tartrique ou l'acide citrique), le 5 camphre, les céramides, les polyphénols (comme les flavonoïdes, l'acide phénolique, l'acide ellagique, le tocophérol, l'ubiquinol), l'hydroquinone, l'acide hyaluronique, l'isopropyl isostéarate, l'isopropyl palmitate, l'oxybenzone, le panthenol, la proline, le rétinol, le rétinyl palmitate, l'acide salicylique, l'acide sorbique, le sorbitol, le triclosan, la tyrosine ; 10 - un agent désinfectant, un agent antibactérien, un agent anti-UV, destiné aux peintures et revêtements ; - un fertilisant, un herbicide, un insecticide, un pesticide, un fongicide, un repoussant ou un désinfectant destiné aux produits agrochimiques ; - un agent ignifuge, aussi appelé retardateur de flamme, (tel qu'un polyol bromé 15 comme le tetrabromobisphenol A, un composé organophosphoré halogéné ou non halogéné, un composé chloré, un trihydrate d'aluminium, un oxyde d'antimoine, un borate de zinc, un phosphore rouge, un mélamine, ou un dihydroxyde de magnesium) destiné aux matériaux plastiques, aux revêtement, aux peintures et aux textiles ; 20 - un cristal photonique ou un photochromophore destiné aux peintures, aux revêtements et aux matériaux polymères formant les écrans incurvés et souples ; - un produit connu par l'homme de l'art sous le nom de matériaux à changement de phase (PCM pour Phase Change Materials) capables d'absorber ou 25 restituer de la chaleur lorsqu'ils subissent un changement de phase, destinés au stockage d'énergie. Des exemples de PCM et de leurs applications sont décrits dans "A review on phase change energy storage: materials and applications", Farid et al., Energy Conversion and Management, 2004, 45(910), 1597-1615. Comme exemples de PCM, on peut citer les sels fondus de 30 phosphate d'aluminium, le carbonate d'ammonium, le chlorure d'ammonium, le carbonate de césium, le sulfate de césium, le citrate de calcium, le chlorure de calcium, l'hydroxyde de calcium, l'oxyde de calcium, le phosphate de calcium, le saccharate de calcium, le sulfate de calcium, le phosphate de cérium, le phosphate de fer, le carbonate de lithium, le sulfate de lithium, le chlorure de 35 magnésium, le sulfate de magnésium, le chlorure de manganèse, le nitrate de manganèse, le sulfate de manganèse, l'acétate de potassium, le carbonate de 3064193 8 potassium, le chlorure de potassium, le phosphate de potassium, le carbonate de rubidium, le sulfate de rubidium, le tétraborate de disodium, l'acétate de sodium, le bicarbonate de sodium, le bisulfate de sodium, le citrate de sodium, le chlorure de sodium, l'hydroxyde de sodium, le nitrate de sodium, le 5 percarbonate de sodium, le persulfate de sodium, le phosphate de sodium, le propionate de sodium, le sélénite de sodium, le silicate de sodium, le sulfate de sodium, le tellurate de sodium, le thiosulfate de sodium, l'hydrophosphate de strontium, l'acétate de zinc, le chlorure de zinc, le thiosulfate de sodium, les cires hydrocarbonées paraffiniques, les polyéthylène glycols. 10 Composition C2 La composition C2 est destinée à former la future enveloppe solide des microcapsules. 15 De préférence, la viscosité de la composition C2 à 25°C est comprise entre 1 000 mPa.s et 50 000 mPa.s, préférentiellement entre 2 000 mPa.s et 25 000 mPa.s, et par exemple entre 3 000 mPa.s et 15 000 mPa.s. De préférence, la viscosité de la composition C2 est supérieure à la viscosité de la composition C1. 20 La viscosité est mesurée au moyen d'un rhéomètre Haake RheostressTM 600 équipé d'un cône de diamètre 60 mm et d'angle 2 degrés, et d'une cellule de régulation en température réglée à 25°C. La valeur de la viscosité est lue pour une vitesse de cisaillement égale à 10 5-1. 25 De préférence, la tension interfaciale entre les compositions Cl et C2 est faible. Typiquement, ces tensions interfaciales varient entre 0 mN/m et 50 mN/m, de préférence entre 0 mN/m et 20 mN/m. La faible tension interfaciale entre les compositions Cl et C2 permet également de façon avantageuse d'assurer la stabilité de l'émulsion (El) obtenue à 30 l'issue de l'étape a). La composition C2 contient au moins un monomère ou polymère de poids moléculaire moyen inférieur à 5 000 g.mo1-1, au moins un agent réticulant de poids moléculaire moyen inférieur à 5 000 g.mo1-1, et éventuellement au moins un 35 photoinitiateur de poids moléculaire moyen inférieur à 5 000 g.mo1-1 ou catalyseur 3064193 9 de réticulation de poids moléculaire moyen inférieur à 5 000 g.mo1-1, la rendant ainsi réticulable. L'importance du choix des monomères, polymères et agents réticulants est cruciale, puisque ces composants dicteront les propriétés de rétention de la future 5 enveloppe rigide des capsules. En particulier, ce choix est important en ce qu'il permet d'obtenir des capsules dont l'enveloppe rigide contient des pores de taille inférieure à 1 nm. L'enveloppe rigide des capsules est donc formée d'un matériau polymérique io issu de la réticulation de la composition C2. Le réseau moléculaire dense ainsi formé présente cependant des interstices (ou vides) créant un passage hypothétique entre l'intérieur et l'extérieur des capsules. Ces interstices constituent les pores de l'enveloppe rigide. Selon l'invention, les pores ont une taille de préférence inférieure à 5 nm, préférentiellement inférieure à 1 nm, voire inférieure à 15 0,5 nm. Dans le cadre de la présente invention, le terme "taille" désigne le diamètre, notamment le diamètre moyen, des pores. La taille des pores peut être mesurée par exemple par analyse de surface 20 selon la technique dite BET (Brunauer-Emmet-Teller) bien connue de l'homme de l'art. Cette technique, décrite plus en détails dans "The Journal of the American Chemical Society" de Février 1938, volume 60, page 309, consiste à mesurer l'adsorption d'azote par l'échantillon dont on veut mesurer la taille de pores. On mesure alors la pression de la cellule de référence dans laquelle l'adsorbat est à sa 25 pression de vapeur saturante et celle de la cellule de l'échantillon dans laquelle des volumes connus d'adsorbat sont injectés. La courbe résultant de ces mesures est l'isotherme d'adsorption. Un modèle mathématique permet d'en déduire la surface spécifique des capsules, et par suite la taille des pores. 30 Selon l'invention, le terme « monomère » ou « polymère » désigne toute unité de base adaptée pour la formation d'un matériau solide par polymérisation, soit seul soit en combinaison avec d'autres monomères ou polymères. Le terme « polymère » englobe également les oligomères. Ces monomères peuvent être choisis parmi les monomères comprenant au 35 moins une fonction réactive choisie dans le groupe constitué des fonctions acrylate, `euffiue1419w!P-N`N)À10d `GielKiaeglaupçiod `(eleVJaegiewpi euedoxiloVulawpi - V I.),(iod `(eleVJaeglaw AnaaJonilpi-E`E`E),(iod `eleuoleweuegiaw/çxogia S£ Vgia!p/çiod `eleVJoegiew lolo/Wiod `eleVJoe lolo/Wiod `(GuaJ/Çispçxegolob `eleVJoegiew 1/(IndosAad `(eleVJaeglaw Vxegolo/(o),(iod `(eleVJaeglaw Vinq-uViod `(eP!weiKlaegiew1À1-119w!P-N`N'eue!peinq-c` 1.-1M.11aw!p-c'E ep!weVJoes!qeuex-wViod `Gp!weVnegiaLtexegolo/Wiod `(ep!weVJaeglawAnq -u-Ngiod `(ep!weVJaegiaLuVinq-pel-N)/(iod `eleVJoegiawAnMod 0£ `elealew 1/(Inci-ouow-Àiod `(eppe enb!uolinseuedaJdAlaw-E-op!weVne -EVIod `(eleape/çxoulaw-E-op!weVJoe-E VulawViod `(ep!welegiudos! eueuaqd -wViod `Guexo!nbsespsoppphViod `Gualins JegiMod `Gualao JegiMod `Gp!w! JegiMod 'Gueula onnupi cuomMod leJoiqMod `GielegiudaJal GuaVinMod `Gua!peinead lozep!wgueMod `(ept.uppons(Vglai(xoVJaeglew)-N),(lod `(e mins SZ eueuaqd-dgiod `(ep/çxo eueuaqd-dViod `(GuaJ/Çis Vulaw-dgiod `(GuaJ/Çlsoniqo -dgiod `(ep!Luezueq-d)i(iod `(GuopHolVd Vu!A-N)/(Iod `(elozeqmo 1/4/\ -N),(iod `(eleue/Was! Vinq-u),Çiod `(euedoJcVxoda-c'E-alopo-i-)o(iod `(louegia (ÀxoVeideu -E)-Egiod `(louegia (ÀxoVeideu-i.)-E))/(Iod `Gp!weVJaMod `eleVJoegiewp loucuoMod `(eleVJaeglaw Vgia-gxoVeideu-E)-EVIod `(eleVJoe BÇqJ9-(rÇxoIçgjqdeu OZ -E)-EVIod `(eleVJoe Vq19-(Àxop(qiudeu-1.)-Egiod : sluen!ns salaupçiod sel `GAReuwq uou uoael ep s!ew pied uo SalawÀiod s'el ep seidwexe sel !wJed -Gp/çxoJed je eleue/Was! `GueLpe `Guelaxo `Àxoda `Guexams `Gualom `JelseoideoJew `Jegie Vu!A-N `Jegie Vuv^ `GIEVJaegiew ST `eleVJoe sumuol sep anuisuoa ednaJ5 el suep e!spqa empea., uoRouol eun supw ne anno ue luepod salaupçiod supsel SeuexopsVglaw!Mod sel je sainlinMod `seuplo/(Iod `seppAod `sieleaMod 'sep weÀiod 's'ope Guai/Wax:Vlad `slo9/(15 GuaellMod `seaxAod `seuegiaxAod `sJelse/çiod `sJegia/çiod sel !wJed spoqo aga luenned E0 uowsodwoo ei suep sasffiln salaupçiod soi 0 -seuelaw seel je `Guaboleg `eVxoJp/çq `eleVxoqmo `eleuoudsoqd `elegdoqd `eleuolins `Gielins suoRouol sep `sexewelenb seu!Lue suoRouol sep `sexepel je sexepuooes `sexewpd seu!weVne suoRouol sep anuisuoa edncu5 al suep e!spqa uoRouol eun supw ne &lino ue luepod je seauuoRuewsns sempeaJ sumuol sep eun supw ne luepod salawouow sel !aued spoqo aga luenned salawouow sel `Jemnoped -Gp/çxoJed je eleue/Was! `GueLpe `Guelaxo `Àxoda `Guexams `Gualom `JajsaojdeoJew `Jegie 14A-N `Jegja 1/4A `GIEVJaegiaoj 0 I- E6I1790E .epÀxoJed je eleueÀoos! 'euegiaJn S£ `eug}axo `Àxocla 'eugxops 'euelom `JelseoldeoJew `Jegia p(u!n-N `Jegje p(u!n `elepçJoeulaw `eleiKloe suoRouol sep anuisuoo ednoJ5 al suep selslog3 suoRouol xnep supw ne luepod seinoalow sep !wJed !s!ogo e ja pied lueino1jaJ lue5e,-1 -uoRespawÀiod es ep soi `saleauçiod ep no salewouow ep euelaw un no `aleaiçiod un no alewouow un Jappe, ep seppdeosns sempeaJ suoRouol 0£ xnep supw ne,p Jnepod asodwoo un puejue uo `« lueinoRaJ 'Lieu » Jed -(elpuuoiKloe-eue»ÇisMiod no `(eueole p(xonalonwedglod `(euedald euegiaJonwed)/(iod `ejelape Içine-o3-euebyje/(Iod 'euolins JegiMod `elpuuoiKloeÀiod `(epÀxo euelhllawpi)/(lod 'euegdoNji(iod 'eualnIcuphiagagiod SZ `Glagj9 pçuegd1p-j,. -ep!wwilewaelgiod `(euexopbses1islKueqd)/0od `euexo!nbsespsiÀqiewÀiod 'euelÀqiewpsihllawÀiod 'euexopsiÀuagdpçqiewÀiod `elpuuoiKloepçqiewÀiod `(eu!pgd IKu!n--17)KIod `(1.-auejuad `(enblozueql(xomphy-j7 eppe)l(lod `(epÀxo eueuagd-y1.-DçyjJaDip-g`EMIod `(eueu!A eueuaqd-i/ 1.)Àiod `(eueloxop-c` 1.)Àiod `(euedexop-c` 1.)Àiod `(euolinsÀiod OZ v-iouagdsq)Kiod 'Glume pçu!n-o3 eueellMod 'epçu!A ep elemeÀiod 'enbwçu!A l000leÀiod `lauçinq pçuMod 'euemsÀxoinq-pel-spi pçu!AÀiod 'euemsÀxolapepi pçu!AÀIod `eleuo!cloxl pçu!AÀIod 'euexops pçueqd!pÀiod 'euems ellaw!Mod `(euexops pçclaid-ulp)1iod `(euelÀps pçxeq-ulp)Àiod 'eueJcloniqoÀiod `elemeowalq pçuMod `eleiKipeelued logposÀiod `(elepçJoe pçclaidos!)Àiod `eleiKloegiewp ST 'ope eueellMod `eleiKloallaw 'ope euelhilMod `eleiKloellp 'ope euelhilMod `enbmegiqd epppÀqueÀiod 'enbmegiudaJal eppeÀiod `(Jelse IM.11aÀxopçJoe -E-ouowAod `(enbmegiqd eppe)i(iod `(enbwçxoqJeopeuezueq-c` G eppegiod `(enbwçxoqJeopeuezueq--fr`I. eppegiod `(enbmegiqd-os! eppe)i(iod `(enbmegiqd -oupo eppe)i(lod `(eP!welÀ-10e (Maid-u)-N)1Iod `(eleiKloeq19wp Io!peueuou OT -6` 1-glod `(eleiKloellp lopeueuou-6` 1-Mlod `(eP!w!le1-111.1d(1419Àxop(J3eulaw) -Ngiod `(elepçJoeulaw pçcloJexalphi-Egiod `(eleiKloe pçcloJexalpÀq-EMIod `(elpuuo!cloKIÀxoJp4-c)Àiod `(elepçJoeulaw 1À1deq-ug1od `(enbeloe eppe,p Jeise IÀ1deq-u)À1od `(eleiKloe 1À1deq-u)11od `eleiKloe 11pp11511od `euemsÀxotewpgdoJexoppÀ1Mod `eleiKloallawpi M3À1511od `elepçJoepi Àxodoxl IÀ,193À1511od `elpuuoJewngiod `(Ielape Ale!p)Vod ephiapieulogiod `(Duo -c-uelued)Vod `(euoieopçqie pçuv^)Vod `(euoieopçuv^ IM.B.9)À1od `(elepçJoep(qiewip -c`c-1419)11od `(eleiKloeÀxogia!p-c`c-Miagiod 'eupp4oJoig31da 'ieiem!zueq ihilaw!Mod 'enbmeggidos! eppeÀiod `(enbmegiudos! eugaipMe)Iod `(epgaipM.Bp I. I- E6I1790E 3064193 12 A titre d'agent réticulant, on peut notamment citer : - les diacrylates, comme le 1,6-hexanediol diacrylate, le 1,6-hexanediol diméthacrylate, le polyéthylène glycol diméthacrylate, le 1,9-nonanediol diméthacrylate, le 1,4-butanediol diméthacrylate, le 2,2-bis(4-méthacryloxyphényl) 5 propane, le 1,3-butanediol diméthacrylate, le 1,10-décanediol diméthacrylate, le bis(2-méthacryloxyéthyl) N,N'-1,9-nonylène biscarbamate, le 1,4-butanediol diacrylate, l'éthylène glycol diacrylate, le 1,5-pentanediol diméthacrylate, le 1,4- Phénylène diacrylate, l'allyl méthacrylate, le N,N'-méthylènebisacrylamide, le 2,2- bis[4-(2-hydroxy-3-méthacryloxypropoxy)phényl]propane, le tétraéthylène glycol 10 diacrylate, l'éthylène glycol diméthacrylate, le diéthylène glycol diacrylate, le triéthylène glycol diacrylate, le triéthylène glycol diméthacrylate, le polyéthylène glycol diglycidyl éther, le N,N-diallylacrylamide, le 2,2-bis[4-(2-acryloxyéthoxy) phényl]propane, le glycidyl méthacrylate ; - les acrylates multifonctionnels comme le dipentaérythritol pentaacrylate, le 15 1,1,1- triméthylolpropane triacrylate, le 1,1,1-triméthylolpropane triméthacrylate, l'éthylènediamine tétraméthacrylate, le pentaérythritol triacrylate, le pentaérythritol tétraacrylate ; - les acrylates possédant également une autres fonction réactive, comme le propargyl méthacrylate, le 2-Cyanoéthyl acrylate, le tricyclodécane diméthanol 20 diacrylate, l'hydroxypropyl méthacrylate, le N-acryloxysuccinimide, le N-(2- Hydroxypropyl)méthacrylamide, le N-(3-aminopropyl)méthacrylamide hydrochloride, le N-(t-BOC-aminopropyl)methacrylamide, le 2-aminoéthyl méthacrylate hydrochloride, le monoacryloxyéthyl phosphate, le o-nitrobenzyl méthacrylate, l'anhydride acrylique, le 2-(tert-butylamino)ethyl méthacrylate, le N,N- 25 diallylacrylamide, le glycidyl méthacrylate, le 2-hydroxyéthyl acrylate, le 4-(2- acryloxyaéhoxy)-2-hydroxybenzophenone, le N-(Phthalimidométhyl)acrylamide, le cinnamyl méthacrylate. Par « photoinitiateur », on entend un composé capable de se fragmenter sous 30 l'effet d'un rayonnement lumineux. Les photoinitiateurs utilisables selon la présente invention sont connus dans la technique et sont décrits, par exemple dans "Les photoinitiateurs dans la réticulation des revêtements", G. Li Bassi, Double Liaison - Chimie des Peintures, n °361, novembre 1985, p.34-41 ; "Applications industrielles de la polymérisation 35 photoinduite", Henri Strub, L'Actualité Chimique, février 2000, p.5-13 ; et 3064193 13 "Photopolymères : considérations théoriques et réaction de prise", Marc, J.M. Abadie, Double Liaison - Chimie des Peintures, n°435-436, 1992, p.28-34. Ces photoinitiateurs englobent : les a-hydroxycétones, comme la 2-hydroxy-2-méthy1-1-phényl-1-propanone, 5 commercialisées par exemple sous les dénominations DAROCUR® 1173 et 4265, IRGACURE® 184, 2959, et 500 par la société BASF, et ADDITOL® CPK par la société CYTEC ; les a-aminocétones, notamment la 2-benzy1-2-diméthylamino-1-(4- morpholinophény1)-butanone-1, commercialisées par exemple sous les io dénominations IRGACURE® 907 et 369 par la société BASF ; les cétones aromatiques commercialisées par exemple sous la dénomination ESACURE® TZT par LAMBERTI ; ou encore les thioxanthones commercialisées par exemple sous la dénomination ESACURE® ITX par LAMBERTI, et les quinones. Ces cétones aromatiques nécessitent le plus 15 souvent la présence d'un composé donneur d'hydrogène tel que les amines tertiaires et notamment les alcanolamines. On peut notamment citer l'amine tertiaire ESACURE® EDB commercialisée par la société LAMBERTI. les dérivés a-dicarbonyles dont le représentant le plus courant est le benzyldiméthylcétal commercialisé sous la dénomination IRGACURE® 651 par 20 BASF. D'autres produits commerciaux sont commercialisés par la société LAMBERTI sous la dénomination ESACURE® KB1, et les oxydes d'acylphosphine, tels que par exemple les oxydes de bisacylphosphine (BAPO) commercialisés par exemple sous les dénominations IRGACURE® 819, 1700, et 1800, DAROCUR® 4265, LUCIRIN® TPO, et 25 LUCIRIN® TPO-L par la société BASF. Parmi les photoinitiateurs, on peut également mentionner les cétones aromatiques comme la benzophénone, les phénylglyoxylates, comme l'ester méthylique de l'acide phényl glyoxylique, les esters d'oxime, comme le [1-(4- phénylsulfanylbenzoyl)heptylidèneamino]benzoate, les sels de sulfonium, les sels 30 d'iodonium et les oxime sulfonates. Selon un mode de réalisation, la composition C2 peut en outre comprendre un monomère ou un polymère additionnel capable d'améliorer les propriétés de l'enveloppe des microcapsules et/ou de donner de nouvelles propriétés à 35 l'enveloppe des microcapsules. 3064193 14 Parmi ces monomères ou polymères additionnels, on peut citer les monomères ou polymères portant un groupe sensible au pH, à la température, aux UV ou aux IR. Ces monomères ou polymères additionnels peuvent induire la rupture des 5 microcapsules solides et par la suite la libération de leur contenu, après une stimulation via le pH, la température, les UV ou les IR. Ces monomères ou polymères additionnels peuvent être choisis parmi les monomères ou polymères portant au moins une fonction réactive choisie dans le groupe constitué des fonctions acrylate, méthacrylate, vinyl éther, N-vinyl éther, 10 mercaptoester, thiolène, siloxane, époxy, oxétane, uréthane, isocyanate et peroxyde, et portant également l'un des groupes suivants : - un groupe hydrophobe tel qu'un groupe fluoré, par exemple le trifluoroéthyl méthacrylate, le trifluoroéthyl acrylate, le tétrafluoropropyl méthacrylate, le pentafluoropropyl acrylate, le hexafluorobutyl acrylate, ou le fluorophényl 15 isocyanate ; - un groupe sensible au pH comme les amines primaires, secondaires ou tertiaires, les acides carboxyliques, les groupes phosphate, sulfate, nitrate, ou carbonate ; - un groupe sensible aux UV ou clivable par UV (ou groupe photochromique) 20 comme les groupes azobenzène, spiropyrane, 2-diazo-1,2-naphthoquinone, o- nitrobenzylé, thiol, ou 6-nitro-veratroyloxycarbonyle, par exemple poly(éthylène oxyde)-bloc-poly(2-nitrobenzylméthacrylate), et d'autres copolymères à blocs, comme décrit notamment dans Liu et al., Polymer Chemistry 2013, 4, 3431-3443 ; - un groupe sensible aux IR ou clivable par IR comme le o-nitrobenzyle ou le 25 2-diazo-1,2-naphthoquinone, par exemple les polymères décrits dans Liu et al., Polymer Chemistry 2013, 4, 3431-3443 ; et - un groupe sensible à la température comme le poly(N-isopropylacrylamide). Selon l'invention, le poids moléculaire moyen des monomères ou polymères 30 de la composition C2 est inférieur à 5 000 g.mo1-1. De préférence, ce poids moléculaire moyen est compris entre 50 g.mo1-1 et 3 000 g.mo1-1, préférentiellement entre 100 g.mo1-1 et 2 000 g.mo1-1. Selon l'invention, le poids moléculaire moyen de l'agent réticulant (ou des agents réticulants) de la composition C2 est inférieur à 5 000 g.mo1-1. De préférence, 35 ce poids moléculaire moyen est compris entre 50 g.mo1-1 et 2 000 g.mo1-1, préférentiellement entre 50 g.mo1-1 et 1 000 g.mo1-1. 3064193 15 Selon l'invention, le poids moléculaire moyen de l'initiateur ou catalyseur de réticulation de la composition C2 est inférieur à 5 000 g.mo1-1. De préférence, ce poids moléculaire moyen est compris entre 50 g.mo1-1 et 3 000 g.mo1-1, préférentiellement entre 100 g.mo1-1 et 2 000 g.mo1-1. 5 La mise en oeuvre de tels constituants permet d'obtenir une plus courte distance entre les points de réticulation dans le matériau d'enveloppe des capsules de l'invention. 10 Ainsi, selon un mode de réalisation, la composition C2 comprend uniquement des molécules de poids moléculaire moyen inférieur à 5 000 g.mo1-1. Si la composition C2 comprend une molécule autre que les monomères ou polymères, agents réticulants ou initiateur ou catalyseur de réticulation susmentionnés, cette molécule a un poids moléculaire moyen inférieur à 5 000 g.mo1-1. 15 Selon un mode de réalisation, la fraction volumique de Cl dans C2 est comprise entre 0,1 et 0,5. Ce choix de la fraction volumique de Cl dans C2 permet de contrôler de façon avantageuse l'épaisseur de l'enveloppe des capsules obtenues au terme du 20 procédé entre 0,2 lm et 8 lm selon la taille des capsules (elles-mêmes entre 1 lm et 30 lm). Selon un mode de réalisation, la composition C2 comprend de 5% à 30% en poids d'agent(s) réticulant(s) par rapport au poids total de ladite composition. De 25 préférence, la composition C2 comprend de 5% à 20%, et préférentiellement de 5% à 15%, en poids d'agent(s) réticulant(s) par rapport au poids total de ladite composition. Selon un mode de réalisation, le ratio du nombre de moles de fonctions 30 réactives des monomères ou polymères (ou oligomères) contenues dans C2 par rapport au nombre de moles de monomères ou polymères (ou oligomères) contenues dans C2 est supérieur à 1,5, de préférence compris entre 1,7 et 3. Ce mode de réalisation est avantageux en ce qu'il permet d'avoir un plus grand nombre de points de réticulation dans le matériau d'enveloppe des capsules. 35 3064193 16 Selon l'invention, le terme "fonction réactive" désigne un atome ou un groupe d'atomes présent dans le monomère ou polymère et capable de créer une liaison chimique covalente avec une autre molécule comprise dans C2. Parmi ces fonctions, on peut par exemple citer les fonctions acrylate, méthacrylate, vinyl éther, 5 N-vinyl éther, mercaptoester, thiolène, siloxane, époxy, oxétane, uréthane, isocyanate et peroxyde. Selon l'invention, le terme "molécules contenues dans C2" désigne toutes les molécules contenues dans la composition C2 susmentionnée, et donc notamment les monomères ou polymères, agents réticulants et initiateurs ou catalyseurs io susmentionnés. Selon un mode de réalisation, la composition C2 ne comprend pas d'autres molécules que les monomères ou polymères, agents réticulants et initiateurs ou catalyseurs susmentionnés. Ainsi, de préférence, les molécules contenues dans la composition C2 sont constituées des monomères ou polymères, agents réticulants 15 et initiateurs ou catalyseurs susmentionnés. Selon un mode de réalisation, la composition C2 comprend un polymère, un agent réticulant et un (photo)initiateur. 20 Dans le cadre de la présente invention, le "nombre de moles de fonctions réactives des monomères ou polymères contenues dans C2 par rapport au nombre de moles de monomères ou polymères contenues dans C2" peut être comptabilisé en comptant le nombre de moles de fonctions réactives des monomères ou polymères contenues dans C2 divisé par le nombre de moles de monomères ou 25 polymères contenues dans C2. Ce ratio reflète la capacité des composants de C2 à créer un réseau moléculaire contenant de nombreux points de jonction entre molécules. Selon un mode de réalisation, la composition C2 contient moins de 5% en 30 poids de molécules ne possédant aucune fonction réactive, de préférence entre 0,01% et 4%, préférentiellement entre 0,01% et 3%. Ce mode de réalisation est avantageux en ce qu'il permet d'avoir un plus grand nombre de points de réticulation dans le matériau d'enveloppe des capsules. 35 En effet, une "molécule ne possédant aucune fonction réactive" ne peut être liée à aucune autre molécule comprise dans C2. Une molécule présentant une 3064193 17 seule fonction réactive ne peut être liée qu'à une seule autre molécule comprise dans C2, alors qu'une molécule présentant 2 fonctions réactives peut être liée à 2 autres molécules, et ainsi de suite lorsque le nombre de fonctions réactives augmente. 5 Selon un mode de réalisation, la composition C2 comprend de 65% à 95% en poids de monomère ou de polymère, ou un mélange de monomères ou polymères, et de 5% à 30% en poids d'agent(s) réticulant(s) par rapport au poids total de la composition C2. io Selon un mode de réalisation, la composition C2 comprend de 0,1% à 5% en poids de photoinitiateur ou d'un mélange de photoinitiateurs, par rapport au poids total de la composition C2. Etape b) 15 L'étape b) du procédé selon l'invention consiste à préparer une deuxième émulsion (E2). La deuxième émulsion consiste en une dispersion de gouttelettes de la première émulsion dans une composition C3 immiscible avec C2, créée par addition 20 goutte à goutte de l'émulsion (El ) dans C3 sous agitation. Pendant l'étape b), l'émulsion (El) est à une température comprise entre 15°C et 60°C. Pendant l'étape b), la composition C3 est à une température comprise entre 15°C et 60°C. 25 Dans les conditions d'addition de l'étape b), les compositions C2 et C3 ne sont pas miscibles l'une dans l'autre, ce qui signifie que la quantité (en poids) de la composition C2 capable d'être solubilisée dans la composition C3 est inférieure ou égale à 5%, de préférence inférieure à 1%, et préférentiellement inférieure à 0,5%, 30 par rapport au poids total de composition C3, et que la quantité (en poids) de la composition C3 capable d'être solubilisée dans la composition C2 est inférieure ou égale à 5%, de préférence inférieure à 1%, et préférentiellement inférieure à 0,5%, par rapport au poids total de composition C2. Ainsi, lorsque l'émulsion (El ) entre en contact avec la composition C3 sous 35 agitation, celle-ci est dispersée sous la forme de gouttes, dites gouttes doubles, la 3064193 18 dispersion de ces gouttes d'émulsion (El) dans la phase continue C3 étant appelée émulsion (E2). Typiquement, une goutte double formée pendant l'étape b) correspond à une 5 goutte simple de composition Cl telle que décrite ci-dessus, entourée par une enveloppe de composition C2 qui encapsule totalement ladite goutte simple. La goutte double formée pendant l'étape b) peut également comprendre au moins deux gouttes simples de composition C1, lesdites gouttes simples étant entourées par une enveloppe de composition C2 qui encapsule totalement lesdites io gouttes simples. Ainsi, lesdites gouttes doubles comprennent un coeur constitué d'une ou plusieurs gouttes simples de composition C1, et une couche de composition C2 entourant ledit coeur. L'émulsion (E2) résultante est généralement une émulsion double 15 polydisperse (émulsion 01-dans-C2-dans-C3 ou émulsion 01/02/03), ce qui signifie que les gouttes doubles n'ont pas une nette distribution de taille dans l'émulsion (E2). L'immiscibilité entre les compositions C2 et C3 permet d'éviter le mélange 20 entre la couche de composition C2 et la composition C3 et assure ainsi la stabilité de l'émulsion (E2). L'immiscibilité entre les compositions C2 et C3 permet également d'empêcher la substance hydrosoluble de la composition Cl de migrer du coeur des gouttes vers la composition C3. 25 Pour mettre en oeuvre l'étape b), on peut utiliser tout type d'agitateur usuellement utilisé pour former des émulsions, comme par exemple un agitateur mécanique à pâles, un émulseur statique, un homogénéisateur à ultrasons, un homogénéisateur à membrane, un homogénéisateur à haute pression, un moulin 30 colloïdal, un disperseur à haut pouvoir de cisaillement ou un homogénéisateur à haute vitesse. Composition C3 Selon un mode de réalisation, la viscosité de la composition C3 à 25°C est 35 supérieure à la viscosité de l'émulsion (El ) à 25°C 3064193 19 Selon l'invention, la viscosité de la composition C3 à 25°C est comprise entre 500 mPa.s et 100 000 mPa.s. De préférence, la viscosité de la composition C3 à 25°C est comprise entre 5 3 000 mPa.s et 100 000 mPa.s, préférentiellement entre 5 000 mPa.s et 80 000 mPa.s, par exemple entre 7 000 mPa.s et 70 000 mPa.s. Selon ce mode de réalisation, étant donné la viscosité très élevée de la phase continue formée par la composition C3, la vitesse de déstabilisation des gouttes doubles de l'émulsion (E2) est significativement lente par rapport à la durée du io procédé de l'invention, ce qui fournit alors une stabilisation cinétique des émulsions (E2) puis (E3) jusqu'à ce que la polymérisation de l'enveloppe des capsules ne soit achevée. Les capsules une fois polymérisées sont stables thermodynamiquement. Ainsi, la viscosité très élevée de la composition C3 assure la stabilité de l'émulsion (E2) obtenue à l'issue de l'étape b). 15 Une faible tension de surface entre C3 et la première émulsion ainsi qu'une haute viscosité du système permettent d'assurer avantageusement la stabilité cinétique de la double émulsion (E2), l'empêchant de se déphaser pendant la durée du procédé de fabrication. De préférence, la tension interfaciale entre les compositions C2 et C3 est faible. La faible tension interfaciale entre les compositions C2 et C3 permet également de façon avantageuse d'assurer la stabilité de l'émulsion (E2) obtenue à l'issue de l'étape b). La fraction volumique de première émulsion dans C3 peut être variée de 0,05 à 0,5 afin d'une part d'améliorer le rendement de production et d'autre part de faire varier le diamètre moyen des capsules. A la fin de cette étape, la distribution de taille de la seconde émulsion est relativement large. Selon un mode de réalisation, le ratio entre le volume d'émulsion (El ) et le volume de composition C3 varie entre 1:10 et 10:1. De préférence, ce ratio est compris entre 1:9 et 3:1, préférentiellement entre 1:9 et 1:1. 35 Selon un mode de réalisation, la composition C3 comprend en outre au moins un polymère branché, de préférence de poids moléculaire supérieur à 5 000 g.mo1-1, 20 25 30 3064193 20 et/ou au moins un polymère de poids moléculaire supérieur à 5 000 g.mo1-1, et/ou des particules solides telles que des silicates. Selon un mode de réalisation, la composition C3 comprend au moins un polymère branché, de préférence de poids moléculaire supérieur à 5 000 g.mo1-1, 5 préférentiellement entre 10 000 g.mo1-1 et 500 000 g.mo1-1, par exemple entre 50 000 g.mo1-1 et 300 000 g.mo1-1. Par « polymère branché » (ou polymère ramifié), on entend un polymère présentant au moins un point de ramification entre ses deux groupes terminaux, un io point de ramification (aussi appelé point de branchement) étant un point d'une chaîne sur lequel est fixée une chaîne latérale aussi appelée branche ou chaîne pendante. Parmi les polymères branchés, on peut par exemple citer les polymères greffés, en peigne ou encore les polymères en étoile ou les dendrimères. 15 Selon un mode de réalisation, la composition C3 comprend au moins un polymère de poids moléculaire supérieur à 5 000 g.mo1-1, préférentiellement entre 10 000 g.mo1-1 et 500 000 g.mo1-1, par exemple entre 50 000 g.mo1-1 et 300 000 g.mo1-1. 20 A titre de polymère utilisable dans la composition C3, on peut citer les composés suivants, utilisés seuls ou bien mélangés entre eux : les dérivés de cellulose, tels que les éthers de cellulose : le méthyl cellulose, l'éthyl cellulose, l'hydroxyéthyl cellulose, le méthylhydroxyéthyl cellulose, 25 l'éthylhydroxyéthyl cellulose, le carboxyméthyl cellulose, l'hydroxypropyl cellulose ou le méthylhydroxypropyl cellulose ; les polyacrylates (encore appelés carbomères), tels que l'acide polyacrylique (PAA), l'acide polyméthacrylique (PMAA), le poly(hydroxyéthyl méthacrylate) (pHEMA), le poly(N-2-hydroxypropyl méthacrylate) (pHPMA) ; 30 les polyacrylamides tels que le poly(N-isopropylacrylamide) (PNIPAM) ; le polyvinylpyrrolidone (PVP) et ses dérivés ; l'alcool polyvinylique (PVA) et ses dérivés ; le poly(éthylène glycol), le poly(propylène glycol) et leurs dérivés, tels que le poly(éthylène glycol) acrylate/méthacrylate, le poly(éthylène glycol) 35 diacrylate/diméthacrylate, le polypropylène carbonate ; 3064193 21 les polysaccharides tels que les carraghénanes, les gommes de caroube ou gommes tara, le dextran, les gommes xanthanes, le chitosane, l'agarose, les acides hyaluroniques, la gomme gellane, la gomme de guar, la gomme arabique, la gomme adragante, la gomme diutane, la gomme d'avoine, la 5 gomme karaya, la gomme ghatti, la gomme curdlan, la pectine, la gomme konjac, l'amidon ; les dérivés protéinés tels que la gélatine, le collagène, la fibrine, la polylysine, l'albumine, la caséine ; les dérivés de silicone tels que le polydimethylsiloxane (aussi appelé 10 diméthicone), les alkyl silicones, les aryl silicones, les alkyl aryl silicones, les polyéthylène glycol diméthicones, les polypropylène glycol diméthicone ; les cires, telles que les cires diester (diesters d'alcanediol, diesters d'hydroxylacides), les cires triester (triacylglycérols, triesters d'alcane-1,2-diol, de w-hydroxy acide et d'acide gras, esters d'acide hydroxymalonique, d'acide 15 gras et d'alcool, triesters d'hydroxylacides, d'acide gras et d'alcool gras, triesters d'acide gras, d'hydroxylacide et de diol) et les cires polyesters (polyesters d'acides gras). Les esters d'acides gras utilisables à titre de cires dans le cadre de l'invention sont par exemple le palmitate de cétyle, l'octanoate de cétyle, le laurate de cétyle, le lactate de cétyle, l'isononanoate de cétyle, le 20 stéarate de cétyle, le stéarate de stéaryle, le stéarate de myristyle, le myristate de cétyle, le stéarate d'isocétyle, le trimyristate de glycéryle, le tripalmitate de glycéryle, le monostéarate de glycéryle ou le palmitate de glycéryle et de cétyle ; les acides gras utilisables comme cires tels que l'acide cérotique, l'acide 25 palmitique, l'acide stéarique, l'acide dihydroxystéarique, l'acide béhénique, l'acide lignocérique, l'acide arachidique, l'acide myristique, l'acide laurique, l'acide tridécyclique, l'acide pentadécyclique, l'acide margarique, l'acide nonadécyclique, l'acide hénéicosylique, l'acide tricosylique, l'acide pentacosylique, l'acide heptacosylique, l'acide montanique ou l'acide 30 nonacosylique ; les sels d'acide gras notamment les sels d'aluminium d'acide gras tels que l'aluminium stéarate, l'hydroxyl aluminium bis(2-éthylhexanoate) ; l'huile de jojoba isomérisée ; l'huile de tournesol hydrogénée ; 35 l'huile de coprah hydrogénée ; l'huile de lanoline hydrogénée ; 3064193 22 l'huile de ricin et ses dérivés, notamment l'huile de ricin hydrogénée modifiée ou les composés obtenus par estérification d'huile de ricin avec des alcools gras ; les polyuréthanes et leurs dérivés ; 5 les polymères styréniques tels que le styrène butadiène ; les polyoléfines telles que le polyisobutène. Selon un mode de réalisation, la composition C3 comprend des particules solides telles que des argiles, des silices et des silicates. 10 A titre de particules solides utilisables dans la composition C3, on peut citer les argiles et silicates appartenant notamment à la catégorie des phyllosilicates (encore appelées silices en feuillets). A titre d'exemple de silicate utilisable dans le cadre de l'invention, on peut citer la Bentonite, l'Hectorite, l'Attapulgite, la Sepiolite, la Montmorillonite, la Saponite, la Sauconite, la Nontronite, la Kaolinite, le Talc, la 15 Sepiolite, la Craie. Les silices synthétiques pyrogénées peuvent également être utilisées. Les argiles, silicates et silices citées précédemment peuvent avantageusement être modifiées par des molécules organiques telles que des polyéthers, des amides éthoxylées, des sels d'ammonium quaternaires, des diamines à longue chaîne, des esters à longue chaîne, des polyéthylène glycols, 20 des polypropylène glycols. Ces particules peuvent être utilisées seules ou mélangées entre elles. Selon un mode de réalisation, la composition C3 comprend au moins un polymère de poids moléculaire supérieur à 5 000 g.mo1-1 et des particules solides. 25 Tout mélange des composés cités précédemment peut être utilisé. Etape c) L'étape c) du procédé selon l'invention consiste à affiner la taille des gouttes de la deuxième émulsion (E2). 30 Cette étape peut consister à appliquer un cisaillement contrôlé homogène à l'émulsion (E2), ladite vitesse de cisaillement appliquée étant comprise entre 10 s-1 et 100 000 s-l. Selon un mode de réalisation, les doubles gouttes polydisperses obtenues à 35 l'étape b) sont soumises à un affinage en taille consistant à leur faire subir un cisaillement capable de les fragmenter en nouvelles doubles gouttes de diamètres 3064193 23 homogènes et contrôlés. De préférence, cette étape de fragmentation est effectuée à l'aide d'une cellule à haut cisaillement de type Couette selon un procédé décrit dans la demande de brevet EP 15 306 428.2. 5 Selon un mode de réalisation, dans l'étape c), la deuxième émulsion (E2), obtenue à l'issue de l'étape b), consistant en des doubles gouttes polydisperses dispersées dans une phase continue, est soumise à un cisaillement dans un mélangeur, qui applique un cisaillement contrôlé homogène. Ainsi, selon ce mode de réalisation, l'étape c) consiste à appliquer un io cisaillement contrôlé homogène à l'émulsion (E2), ladite vitesse de cisaillement appliquée étant comprise entre 1 000 s-1 et 100 000 5-1. Selon ce mode de réalisation, dans un mélangeur, la vitesse de cisaillement est dite contrôlée et homogène, indépendamment de la durée, lorsqu'elle passe à 15 une valeur maximale identique pour toutes les parties de l'émulsion, à un instant donné qui peut varier d'un point de l'émulsion à un autre. La configuration exacte du mélangeur n'est pas essentielle selon l'invention, du moment que l'émulsion entière a été soumise au même cisaillement maximal en sortant de ce dispositif. Les mélangeurs adaptés pour effectuer l'étape c) sont notamment décrits dans le 20 document US 5 938 581. La deuxième émulsion peut subir un cisaillement contrôlé homogène lorsqu'elle circule à travers une cellule formée par : - deux cylindres rotatifs concentriques (également appelé mélangeur de type Couette) ; 25 - deux disques rotatifs parallèles ; ou - deux plaques oscillantes parallèles. Selon ce mode de réalisation, la vitesse de cisaillement appliquée à la deuxième émulsion est comprise entre 1 000 s-1 et 100 000 s-1, de préférence entre 30 1 000 s-let 50 000 s-1, et préférentiellement entre 2 000 s-let 20 000 s-1. Selon ce mode de réalisation, pendant l'étape c), la deuxième émulsion est introduite dans le mélangeur et est ensuite soumise à un cisaillement qui résulte en la formation de la troisième émulsion. La troisième émulsion (E3) est chimiquement identique à la deuxième émulsion (E2) mais consiste en des gouttes doubles 35 monodisperses alors que l'émulsion (E2) consiste en des gouttes doubles polydisperses. La troisième émulsion (E3) consiste typiquement en une dispersion 3064193 24 de gouttes doubles comprenant un coeur constitué d'une ou plusieurs gouttes de composition Cl et d'une couche de composition C2 encapsulant ledit coeur, lesdites gouttes doubles étant dispersées dans la composition C3. La différence entre la deuxième émulsion et la troisième émulsion est la 5 variance de taille des gouttes doubles : les gouttes de la deuxième émulsion sont polydisperses en taille alors que les gouttes de la troisième émulsion sont monodisperses, grâce au mécanisme de fragmentation décrit ci-dessus. De préférence, selon ce mode de réalisation, la deuxième émulsion est introduite de façon continue dans le mélangeur ce qui signifie que la quantité io d'émulsion double (E2) introduite à l'entrée du mélangeur est la même que la quantité de troisième émulsion (E3) à la sortie du mélangeur. Etant donné que la taille des gouttes de l'émulsion (E3) correspond essentiellement à la taille des gouttes des microcapsules solides après polymérisation, il est possible d'ajuster la taille des microcapsules et l'épaisseur de 15 l'enveloppe en ajustant la vitesse de cisaillement pendant l'étape c), avec une forte corrélation entre la diminution de la taille des gouttes et l'augmentation de la vitesse de cisaillement. Ceci permet d'ajuster les dimensions résultantes des microcapsules en faisant varier la vitesse de cisaillement appliquée pendant l'étape c). Selon un mode de réalisation préféré, le mélangeur mis en oeuvre pendant 20 l'étape c) est un mélangeur de type Couette, comprenant deux cylindres concentriques, un cylindre externe de rayon interne Ro et un cylindre interne de rayon externe R,, le cylindre externe étant fixe et le cylindre interne étant en rotation avec une vitesse angulaire w. Un mélangeur de type Couette adapté pour le procédé de l'invention peut être 25 fourni par la société T.S.R. France. Selon un mode de réalisation, la vitesse angulaire w du cylindre interne en rotation du mélangeur de type Couette est supérieure ou égale à 30 rad.s-' . Par exemple, la vitesse angulaire w du cylindre interne en rotation du mélangeur de type Couette est d'environ 70 rad.s-1. 30 Les dimensions du cylindre externe fixe du mélangeur de type Couette peuvent être choisies pour moduler l'espace (d = R, - R,) entre le cylindre interne en rotation et le cylindre externe fixe. Selon un mode de réalisation, l'espace (d = R, - R,) entre les deux cylindres concentriques du mélangeur de type Couette est compris entre 50 lm et 1 000 35 de préférence entre 100 i..tm et 500 pm, par exemple entre 200 i..tm et 400 3064193 25 Par exemple, la distance d entre les deux cylindres concentriques est égale à 100 lm. Selon ce mode de réalisation, pendant l'étape c), la deuxième émulsion est introduite à l'entrée du mélangeur, typiquement via une pompe, et est dirigée vers 5 l'espace entre les deux cylindres concentriques, le cylindre externe étant fixe et le cylindre interne étant en rotation à une vitesse angulaire w. Lorsque l'émulsion double est dans l'espace entre les deux cylindres, la vitesse de cisaillement appliquée à ladite émulsion est donnée par l'équation io suivante : = -Ri) dans laquelle : - w est la vitesse angulaire du cylindre interne en rotation, - R, est le rayon interne du cylindre externe fixe, et 15 - R, est le rayon externe du cylindre interne en rotation. Selon un autre mode de réalisation, lorsque la viscosité de la composition C3 est supérieure à 2 000 mPa.s à 25°C, l'étape c) corniste à appliquer à l'émulsion (E2) une vitesse de cisaillement inférieure à 1 000 s-1. 20 Selon ce mode de réalisation, l'étape de fragmentation c) peut être effectuée à l'aide de tout type de mélangeur usuellement utilisé pour former des émulsions avec une vitesse de cisaillement inférieure à 1 000 s-1, auquel cas la viscosité de la composition C3 est supérieure à 2 000 mPa.s, à savoir dans des conditions telles que celles décrites dans la demande de brevet FR 16 61787. 25 Les caractéristiques géométriques des doubles gouttes formées à la fin de cette étape dicteront celles des futures capsules. Selon ce mode de réalisation, dans l'étape c), l'émulsion (E2), constituée de gouttes polydisperses dispersées dans une phase continue, est soumise à un 30 cisaillement, par exemple dans un mélangeur, à une faible vitesse de cisaillement, à savoir inférieure à 1 000 s-1. Selon ce mode de réalisation, la vitesse de cisaillement appliquée à l'étape c) est par exemple comprise entre 10 s-1 et 1 000 s-1. De préférence, la vitesse de cisaillement appliquée à l'étape c) est strictement 35 inférieure à 1 000 s-1. 3064193 26 Selon ce mode de réalisation, les gouttes d'émulsion (E2) ne peuvent être fragmentées efficacement en des gouttes fines et monodisperses d'émulsion (E3) que si une contrainte de cisaillement élevée leur est appliquée. La contrainte de cisaillement a appliquée à une goutte d'émulsion (E2) est 5 définie comme la force tangentielle par unité de surface de goutte résultant du cisaillement macroscopique appliqué à l'émulsion lors de son agitation au cours de l'étape d). La contrainte de cisaillement a (exprimée en Pa), la viscosité de la composition C3 ri (exprimée en Pa s) et la vitesse de cisaillement y (exprimée en 10 s-1) appliquée à l'émulsion (E2) lors de son agitation au cours de l'étape d) sont reliées par l'équation suivante : G = T17 Ainsi, selon ce mode de réalisation, la viscosité élevée de la composition C3 permet d'appliquer une très haute contrainte de cisaillement aux gouttes d'émulsion 15 (E2) dans le mélangeur, même si la vitesse de cisaillement est faible et le cisaillement inhomogène. Pour mettre en oeuvre l'étape c) selon ce mode de réalisation, on peut utiliser tout type d'agitateur usuellement utilisé pour former des émulsions, comme par exemple un agitateur mécanique à pâles, un émulseur statique, un 20 homogénéisateur à ultrasons, un homogénéisateur à membrane, un homogénéisateur à haute pression, un moulin colloïdal, un disperseur à haut pouvoir de cisaillement ou un homogénéisateur à haute vitesse. Selon un mode de réalisation préféré, on utilise un émulseur simple tel qu'un agitateur mécanique à pâles ou un émulseur statique pour mettre en oeuvre l'étape 25 c). En effet, ceci est possible car ce mode de réalisation ne requiert ni un cisaillement contrôlé ni un cisaillement plus grand que 1 000 s-1. Etape d) L'étape d) du procédé de l'invention consiste en la réticulation et donc la 30 formation de l'enveloppe des microcapsules solides selon l'invention. Cette étape permet à la fois d'atteindre les performances attendues de rétention des capsules et d'assurer leur stabilité thermodynamique, en empêchant définitivement tout mécanisme de déstabilisation comme la coalescence ou le mûrissement. 35 3064193 27 Selon un mode de réalisation, lorsque la composition C2 comprend un photoinitiateur, l'étape d) est une étape de photopolymérisation consistant à exposer l'émulsion (E3) à une source de lumière apte à initier la photopolymérisation de la composition C2, notamment à une source de lumière UV émettant de préférence 5 dans la gamme de longueur d'onde comprise entre 100 nm et 400 nm, et ce en particulier pendant une durée inférieure à 15 minutes. Selon ce mode de réalisation, l'étape d) consiste à soumettre l'émulsion (E3) à une photopolymérisation, ce qui va permettre la photopolymérisation de la io composition C2. Cette étape va permettre d'obtenir des microcapsules encapsulant la substance hydrosoluble tel que définie ci-dessus. Selon un mode de réalisation, l'étape d) consiste à exposer l'émulsion (E3) à une source de lumière apte à initier la photopolymérisation de la composition C2. De préférence, la source de lumière est une source de lumière UV. 15 Selon un mode de réalisation, la source de lumière UV émet dans la gamme de longueur d'onde comprise entre 100 nm et 400 nm. Selon un mode de réalisation, l'émulsion (E3) est exposée à une source de lumière pendant une durée inférieure à 15 minutes, et de préférence pendant 5 à 10 20 minutes. Pendant l'étape d), l'enveloppe des gouttes doubles susmentionnées, constituée de composition C2 photoréticulable, est réticulée et ainsi convertie en une enveloppe polymérique viscoélastique, encapsulant et protégeant la substance hydrosoluble de sa libération en l'absence d'un déclenchement mécanique. 25 Selon un autre mode de réalisation, lorsque la composition C2 ne comprend pas de photoinitiateur, l'étape d) est une étape de polymérisation, sans exposition à une source de lumière, la durée de cette étape d) de polymérisation étant de préférence comprise entre 8 heures et 100 heures et/ou cette étape d) est réalisée à 30 une température comprise entre 20°C et 80°C. Selon ce mode de réalisation, la polymérisation est initiée par exemple par exposition à la chaleur (initiation thermique), ou par la simple mise en contact des monomères, polymères et agents réticulants entre eux, ou avec un catalyseur. Le temps de polymérisation est alors généralement supérieur à plusieurs heures. 3064193 28 De préférence, l'étape d) de polymérisation de la composition C2 est effectuée pendant une durée comprise entre 8 heures et 100 heures, à une température comprise entre 20°C et 80°C. 5 La composition obtenue à l'issue de l'étape d), comprenant des microcapsules solides dispersées dans la composition C3, est prête à l'emploi et peut être utilisée sans qu'aucune étape supplémentaire de post-traitement des capsules ne soit requise. L'épaisseur de l'enveloppe des microcapsules ainsi obtenues est typiquement io comprise entre 0,2 pm et 8 pm, de préférence entre 0,2 pm et 5 pm. Selon un mode de réalisation, les microcapsules solides obtenues à l'issue de l'étape d) sont dépourvues de tensioactif. Le procédé de l'invention présente l'avantage de ne pas nécessiter de 15 tensioactif, dans aucune des étapes décrites. Le procédé de l'invention permet ainsi de réduire la présence d'additifs qui pourraient modifier les propriétés du produit final obtenu après libération de l'actif. La présente invention concerne également une série (ou ensemble) de 20 microcapsules solides, susceptible d'être obtenue selon le procédé tel que défini ci- dessus, dans laquelle chaque microcapsule comprend : - un coeur comprenant une composition Cl telle que définie ci-dessus, et - une enveloppe solide encapsulant totalement à sa périphérie le coeur, ladite enveloppe solide comprenant des pores de taille inférieure à 1 nm, 25 dans laquelle le diamètre moyen desdites microcapsules est compris entre 1 pm et 30 pm, l'épaisseur de l'enveloppe rigide est comprise entre 0,2 pm et 8 pm, de préférence entre 0,2 pm et 5 pm et l'écart type de la distribution du diamètre des microcapsules est inférieur à 50%, en particulier inférieur à 25%, ou inférieur à 1 pm. 30 De préférence, les microcapsules solides obtenues par le procédé de l'invention sont formées d'un coeur contenant au moins un actif (composition C1) et une enveloppe solide (obtenue de la composition C2) encapsulant totalement à sa périphérie ledit coeur, ladite enveloppe solide comprenant des pores de taille 35 inférieure à 1 nm. 3064193 29 Comme indiqué ci-dessus, le procédé de l'invention permet d'obtenir des particules monodisperses. Aussi, la série de microcapsules solides susmentionnée est formée d'une population de particules monodisperses en taille. Ainsi, l'écart type de la distribution du diamètre des microcapsules est inférieur à 50%, en particulier 5 inférieur à 25%, ou inférieur à 1 pm. La distribution de taille des microcapsules solides peut être mesurée par technique de diffusion de la lumière à l'aide d'un Mastersizer 3000 (Malvern Instruments) équipé d'une cellule de meure Hydro SV. io Selon un mode de réalisation, les microcapsules solides susmentionnées comprennent une enveloppe solide entièrement composée de polymère réticulé (obtenu à partir de la composition C2) et comprenant des pores de taille inférieure à 1 nm. 15 Comme indiqué ci-dessus, le procédé de l'invention permet d'obtenir des microcapsules solides. La présente invention concerne donc également des microcapsules solides comprenant un coeur et une enveloppe solide encapsulant totalement à sa périphérie le coeur, dans laquelle le coeur est une composition Cl telle que définie ci-dessus, et dans laquelle ladite enveloppe solide est constituée de 20 polymère réticulé et comprend des pores de taille inférieure à 1 nm, le diamètre de ladite microcapsule étant compris entre 1 pm et 30 pm et l'épaisseur de l'enveloppe rigide étant comprise entre 0,2 pm et 8 pm. La présente invention concerne également une composition comprenant une 25 série de microcapsules solides telle que définie ci-dessus. Les expressions « compris entre ... et ... », « compris de ... à ... » et « allant de ... à ... » doivent se comprendre bornes incluses, sauf si le contraire est spécifié. Les exemples qui suivent illustrent la présente invention sans en limiter la 30 portée. 3064193 30 EXEMPLES Exemple 1 : Fabrication de capsules solides selon l'invention Un agitateur mécanique Oka Eurostar 20) équipé d'une hélice d'agitation de type défloculeuse est utilisé pour réaliser toutes les étapes d'agitation. Etape a) Préparation de la première émulsion (El) Matières premières % dans C2 % dans El Composition Cl Huile de paraffine 30 Composition C2 CN 1963 (oligomère uréthane 80 70 acrylate aliphatique, Sartomer) SR 399 (agent réticulant 17 dipentaerythritol pentaacrylate, Sartomer) Darocur 1173 (photoinitiateur, 3 BAS F) Total 100 100 La composition C2 selon l'invention présente les caractéristiques suivantes : - Le composant CN 1963 présente 2 fonctions réactives acrylates par molécule et un poids moléculaire moyen inférieur à 5 000 g/mol. - L'agent réticulant SR 399 présente 5 fonctions réactives acrylates par molécule et un poids moléculaire de 524,5 g/mol. - Le photoinitiateur Darocur 1173 ne présente pas de fonctions réactives et son poids moléculaire est de 164 g/mol. 20 La composition Cl est ajoutée goutte à goutte à la composition C2 sous agitation à 2 000 tpm avec un ratio 3:7. On obtient ainsi la première émulsion (El ). 5 10 15 3064193 31 Etape b) Préparation de la seconde émulsion (E2) Matières premières % Première _ 5 émulsion Composition C3 Alginate de sodium 9,5 (Sigma Aldrich) Eau déionisée 85,5 Total 100 La composition C3 est placée sous agitation à 1 000 tpm jusqu'à complète 5 homogénéisation puis laissée à reposer une heure à température ambiante. La première émulsion (El) est ensuite ajoutée goutte à goutte à la composition C3 sous agitation à 1 000 tpm. On obtient ainsi la deuxième émulsion (E2). Etape c) Affinage en taille de la seconde émulsion io La seconde émulsion polydisperse (E2) obtenue à l'étape précédente est agitée à 1 000 tpm pendant 10 minutes. On obtient ainsi une émulsion monodisperse (E3). Etape d) Réticulation de l'enveloppe des capsules 15 La seconde émulsion monodisperse (E3) obtenue à l'étape précédente est irradiée pendant 10 minutes à l'aide d'une source de lumière UV (Dymax LightBox ECE 2000) ayant une intensité lumineuse maximale de 0,1 W/cm2 à une longueur d'onde de 365 nm. 20 Les microcapsules obtenues présentent une bonne distribution de taille, à savoir une taille moyenne de 5,5 lm et leur distribution de taille présente un écart-type de 2,5 lm soit 45%. La porosité de l'enveloppe des microcapsules selon l'exemple 1 a été étudiée 25 par analyse de surface selon la technique dite BET (Brunauer-Emmet-Teller) comme suit. L'échantillon de capsules est d'abord lavé dans l'eau déionisée par centrifugation et redispersion puis séché à 50°C pendant une nuit. Une étape d'activation est ensuite réalisée à l'aide d'un appareil Smart VacPrep commercialisé par la société Micromeritics qui applique une rampe de température de 5°C par 30 minute jusqu'à 150°C sous vide d'air afin de débarrasser l'échantillon de toute 3064193 32 adsorption de gaz. On utilise alors un analyseur TriStar Il Plus commercialisé par la société Micromeritics pour mesurer l'adsorption d'azote par l'échantillon à la température de -196°C. Les résultats de l'analyse BET montrent la non adsorbance d'azote sur 5 l'échantillon. Ainsi, la taille des pores des microcapsules selon l'exemple 1 est inférieure à la limite de sensibilité de l'appareil, qui peut être estimée de façon conservative à 1 nm. 10 REVENDICATIONS1. Procédé de préparation de microcapsules solides, lesdites microcapsules solides comprenant notamment un coeur contenant au moins un actif et une enveloppe solide encapsulant totalement à sa périphérie ledit coeur, ladite enveloppe solide comprenant des pores de taille inférieure à 1 nm, ledit procédé comprenant les étapes suivantes : a) l'addition sous agitation d'une composition C1, comprenant au moins un actif, dans une composition polymérique C2, les compositions Cl et C2 n'étant pas miscibles l'une dans l'autre, la composition C2 comprenant au moins un monomère ou polymère de poids moléculaire moyen inférieur à 5 000 g.mo1-1, au moins un agent réticulant de poids moléculaire moyen inférieur à 5 000 g.mo1-1, et éventuellement au moins un photoinitiateur de poids moléculaire moyen inférieur à 5 000 g.mo1-1 ou un catalyseur de réticulation de poids moléculaire moyen inférieur à 5 000 g.mo1-1, la viscosité de la composition C2 étant comprise entre 500 mPa.s et 100 000 mPa.s à 25°C, et étant de préférence supérbure à la viscosité de la composition C1, ce par quoi on obtient une émulsion (El ) comprenant des gouttes de composition Cl dispersées dans la composition C2 ; b) l'addition sous agitation de l'émulsion (El ) dans une composition C3, les compositions C2 et C3 n'étant pas miscibles l'une dans l'autre, la viscosité de la composition C3 étant comprise entre 500 mPa.s et 100 000 mPa.s à 25°C, et étant de préférence supérbure à la viscosité de l'émulsion (El ), ce par quoi on obtient une émulsion double (E2) comprenant des gouttes dispersées dans la composition C3 ; c) l'application d'un cisaillement à l'émulsion (E2), ce par quoi on obtient une émulsion double (E3) comprenant des gouttes de taille contrôlée dispersées dans la composition C3 ; et d) la polymérisation de la composition C2, ce par quoi on obtient des microcapsules solides dispersées dans la composition C3. 3064193 34 2. Procédé selon la revendication 1, dans lequel la fraction volumique de Cl dans C2 est comprise entre 0,1 et 0,5. 3. Procédé selon la revendication 1 ou 2, dans lequel la composition C2 5 comprend de 5% à 30% en poids d'agent(s) réticulant(s) par rapport au poids total de ladite composition. 4. Procédé selon l'une quelconque des revendications 1 à 3, dans lequel le ratio du nombre de moles de fonctions réactives des monomères ou polymères io contenues dans C2 par rapport au nombre de moles de monomères ou polymères contenues dans C2 est supérieur à 1,5. 5. Procédé selon l'une quelconque des revendications 1 à 4, dans lequel la composition C2 contient moins de 5% en poids de molécules ne possédant aucune 15 fonction réactive. 6. Procédé de préparation selon l'une quelconque des revendications 1 à 5, dans lequel l'étape c) consiste à appliquer un cisaillement contrôlé homogène à l'émulsion (E2), ladite vitesse de cisaillement appliquée étant comprise entre 20 1 000 s-1 et 100 000 s-1. 7. Procédé de préparation selon l'une quelconque des revendications 1 à 5, dans lequel, lorsque la viscosité de la composition C3 est supérieure à 2 000 mPa.s à 25°C, l'étape c) consiste à appliquera l'émulsion (E2) une vitesse de 25 cisaillement inférieure à 1 000 s-1. 8. Procédé de préparation selon l'une quelconque des revendications 1 à 7, dans lequel, lorsque la composition C2 comprend un photoinitiateur, l'étape d) est une étape de photopolymérisation consistant à exposer l'émulsion (E3) à une 30 source de lumière apte à initier la photopolymérisation de la composition C2, notamment à une source de lumière UV émettant de préférence dans la gamme de longueur d'onde comprise entre 100 nm et 400 nm, et ce en particulier pendant une durée inférieure à 15 minutes. 35 9. Procédé de préparation selon l'une quelconque des revendications 1 à 7, dans lequel, lorsque la composition C2 ne comprend pas de photoinitiateur, 3064193 35 l'étape e) est une étape de polymérisation, sans exposition à une source de lumière, la durée de cette étape d) de polymérisation étant de préférence comprise entre 8 heures et 100 heures et/ou cette étape d) est réalisée à une température comprise entre 20°C et 80°C. 5 10. Procédé selon l'une quelconque des revendications 1 à 9, dans lequel la composition C3 comprend en outre au moins un polymère branché, de préférence de poids moléculaire supérieur à 5 000 g.mo1-1, et/ou au moins un polymère de poids moléculaire supérieur à 5 000 g.mo1-1, et/ou des particules solides telles que io des silicates. 11. Série de microcapsules solides, susceptible d'être obtenue selon le procédé selon l'une des revendications 1 à 10, dans laquelle chaque microcapsule comprend : 15 - un coeur comprenant une composition Cl telle que définie selon l'une quelconque des revendications 1 ou 2, et - une enveloppe solide encapsulant totalement à sa périphérie le coeur, ladite enveloppe solide comprenant des pores de taille inférieure à 1 nm, dans laquelle le diamètre moyen desdites microcapsules est compris entre 20 1 pm et 30 pm, l'épaisseur de l'enveloppe solide est comprise entre 0,2 pm et 8 pm et l'écart type de la distribution du diamètre des microcapsules est inférieur à 50%, de préférence inférieur à 25%, ou inférieur à 1 pm. 12. Composition comprenant une série de microcapsules solides selon la 25 revendication 11.